(57)【要約】【課題】特殊な重合設備を使用せず、安価に含フッ素（メタ）アクリル酸エステル系重合体を製造する方法を提供する。【解決手段】カルボキシル基および／またはカルボン酸無水物基を含有する（メタ）アクリル系重合体とフッ素原子含有アルコールを反応させることにより、含フッ素（メタ）アクリル酸エステル系重合体を安価に製造できる。2006193728.tif 000008【選択図】  なし【特許請求の範囲】
【請求項１】
カルボキシル基、カルボン酸無水物基、カルボン酸−ｔ−ブチルエステル基から選ばれる１以上の基を含有する（メタ）アクリル系重合体に、下記一般式１で表されるフッ素原子含有アルコール
【化１】
2006193728.tif 000007
（但し、Ｒfは少なくとも１個以上のフッ素原子を含有する炭素数１〜１５のフルオロアルキル基又はフルオロアルキルエーテル基であり、ｎは０〜１０の整数を表す。）を反応させることを特徴とする含フッ素（メタ）アクリル酸エステル系重合体の製造方法。
【請求項２】
カルボキシル基、カルボン酸無水物基、カルボン酸−ｔ−ブチルエステル基から選ばれる１以上の基が、（メタ）アクリル酸、無水グルタル酸、無水マレイン酸、（メタ）アクリル酸−ｔ−ブチルから選ばれる１以上のモノマーに由来する基である請求項１記載の含フッ素（メタ）アクリル酸エステル系重合体の製造方法。
【請求項３】
前記（メタ）アクリル系重合体が、更にメタクリル酸メチルから誘導される構造を有していることを特徴とする請求項１または２記載の含フッ素（メタ）アクリル酸エステル系重合体の製造方法。
【請求項４】
前記（メタ）アクリル系重合体を、少なくとも（メタ）アクリル系モノマーと（メタ）アクリル酸−ｔ−ブチルモノマーを含む組成物を共重合した後に、ｔ−ブチル基を脱離させることにより得る請求項１から３のいずれか１項に記載の含フッ素（メタ）アクリル酸エステル系重合体の製造方法。
【請求項５】
少なくとも（メタ）アクリル系モノマーと（メタ）アクリル酸−ｔ−ブチルモノマーを含む組成物を共重合して得られる（メタ）アクリル系重合体に、前記一般式１で表されるフッ素原子含有アルコールを反応させることを特徴とする請求項１から３のいずれか１項に記載の含フッ素（メタ）アクリル酸エステル系重合体の製造方法。
【発明の詳細な説明】
【技術分野】
【０００１】
本発明は、含フッ素（メタ）アクリル酸エステル系重合体の製造方法に関する。
【背景技術】
【０００２】
高分子の分子構造にフッ素原子を導入することにより、耐熱性、耐候性、電気特性、摺動性、耐薬品性、撥水・撥油性や機械特性が既存の炭化水素系プラスチックスよりも向上することが知られており、これまでにポリテトラフルオロエチレンやポリフッ化ビニリデンに代表されるように様々なフッ素樹脂が上市されている。ただし、現在は非常に価格が高価であることや樹脂の成形性が低いために、使用範囲が限られている状態である。
【０００３】
ところで、（メタ）アクリル酸エステル系重合体は非常に安価な汎用性樹脂であり、これを原料として用いて、特定の官能基を導入することにより新規な樹脂が得られることが既に提案されている。例えば、（メタ）アクリル酸エステル系重合体に一級アミンを反応させてイミド化する技術が開示されており（例えば、特許文献１参照）、（メタ）アクリル酸エステル系重合体の耐熱性を改善するとの記載がある。
【０００４】
一方、（メタ）アクリル酸エステル系重合体にフッ素原子を導入する方法としては二通りあり、フッ素原子で置換した（メタ）アクリル単量体を重合する方法（例えば、特許文献２、３参照）のようなモノマーから製造する方法と、（メタ）アクリル酸系重合体又は（メタ）アクリル酸エステル系重合体をフッ素原子含有アミンと反応させる方法（例えば、特許文献４、５参照）のような既存の高分子を利用する方法が提案されているが、前者の方法によれば特殊な重合設備が必要であり、後者の方法によれば高価でかつ毒性が高いフッ素原子含有アミンを使用するという問題がある。
【特許文献１】特開平６−２４００１７号公報
【特許文献２】特公昭５５−２３５６７号公報
【特許文献３】特開平１１−２５５８２９号公報
【特許文献４】特開平７−１１８３３９号公報
【特許文献５】特開平３−２４３６０９号公報
【発明の開示】
【発明が解決しようとする課題】
【０００５】
本発明は、前記の問題に鑑み、特殊な重合設備を使用せずに、安価に含フッ素（メタ）アクリル酸エステル系重合体を温和な条件で収率良く製造する方法を提供せんとするものである。
【課題を解決するための手段】
【０００６】
上記課題を解決するため、本発明者らは鋭意研究の結果、カルボキシル基、カルボン酸無水物基、カルボン酸−ｔ−ブチルエステル基から選ばれる１以上の基を含有する（メタ）アクリル系重合体とフッ素原子含有アルコールを反応させることにより、含フッ素（メタ）アクリル酸エステル系重合体を安価に製造する方法を見出し、本発明に至った。
【０００７】
すなわち本発明は、カルボキシル基、カルボン酸無水物基、カルボン酸−ｔ−ブチルエステル基から選ばれる１以上の基を含有する（メタ）アクリル系重合体に、下記一般式１で表されるフッ素原子含有アルコール
【０００８】
【化１】
2006193728.tif 000002
（但し、Ｒfは少なくとも１個以上のフッ素原子を含有する炭素数１〜１５のフルオロアルキル基又はフルオロアルキルエーテル基であり、ｎは０〜１０の整数を表す。）を反応させることを特徴とする含フッ素（メタ）アクリル酸エステル系重合体の製造方法（請求項１）、
カルボキシル基、カルボン酸無水物基、カルボン酸−ｔ−ブチルエステル基から選ばれる１以上の基が、（メタ）アクリル酸、無水グルタル酸、無水マレイン酸、（メタ）アクリル酸−ｔ−ブチルから選ばれる１以上のモノマーに由来する基である前記含フッ素（メタ）アクリル酸エステル系重合体の製造方法（請求項２）、
前記（メタ）アクリル系重合体が、更にメタクリル酸メチルから誘導される構造を有していることを特徴とする前記含フッ素（メタ）アクリル酸エステル系重合体の製造方法（請求項３）、
前記（メタ）アクリル系重合体を、少なくとも（メタ）アクリル系モノマーと（メタ）アクリル酸−ｔ−ブチルモノマーを含む組成物を共重合した後に、ｔ−ブチル基を脱離させることにより得る前記含フッ素（メタ）アクリル酸エステル系重合体の製造方法（請求項４）、
少なくとも（メタ）アクリル系モノマーと（メタ）アクリル酸−ｔ−ブチルモノマーを含む組成物を共重合して得られる（メタ）アクリル系重合体に、一般式１で表されるフッ素原子含有アルコールを反応させることを特徴とする前記含フッ素（メタ）アクリル酸エステル系重合体の製造方法（請求項５）、に関する。
【発明の効果】
【０００９】
本発明によれば、簡易にかつ安価に含フッ素（メタ）アクリル酸エステル系重合体を製造することができる。
【発明を実施するための最良の形態】
【００１０】
本発明は、カルボキシル基、カルボン酸無水物基、カルボン酸−ｔ−ブチルエステル基から選ばれる１以上の基を含有する（メタ）アクリル系重合体に、下記一般式１で表されるフッ素原子含有アルコール
【００１１】
【化２】
2006193728.tif 000003
（但し、Ｒfは少なくとも１個以上のフッ素原子を含有する炭素数１〜１５のフルオロアルキル基又はフルオロアルキルエーテル基であり、ｎは０〜１０の整数を表す。）を反応させて得られる含フッ素（メタ）アクリル酸エステル系重合体の製造方法に関するものである。
【００１２】
含フッ素（メタ）アクリル酸エステル系重合体を得るために使用する（メタ）アクリル系重合体は、カルボキシル基、カルボン酸無水物基、カルボン酸−ｔ−ブチルエステル基から選ばれる１以上の基を含有していれば各種構造のものが使用可能であるが、更に（メタ）アクリル酸エステル構造を含んで構成されていることが好ましい。（メタ）アクリル酸エステル構造を与えるモノマーとしては、特に限定はなく各種のものを用いることができる。例示するならば、（メタ）アクリル酸メチル、（メタ）アクリル酸エチル、（メタ）アクリル酸−ｎ−プロピル、（メタ）アクリル酸イソプロピル、（メタ）アクリル酸−ｎ−ブチル、（メタ）アクリル酸イソブチル、（メタ）アクリル酸シクロヘキシル、（メタ）アクリル酸ベンジル、（メタ）アクリル酸−２−エチルヘキシル、（メタ）アクリル酸−４−ヒドロキシブチル、（メタ）アクリル酸−２−メトキシエチル、（メタ）アクリル酸ジメチルアミノエチル、（メタ）アクリル酸ジエチルアミノエチル、クロトン酸メチル、ケイ皮酸メチル、等が挙げられ、単独重合体でもそれらの共重合体でもよく、またこれらに限定されるものではない。これら（メタ）アクリル酸エステル系モノマーのうち、コストから考えるとメタクリル酸メチルが好ましい。
【００１３】
また、スチレンやα−メチルスチレンなどの、（メタ）アクリル酸エステル構造を与えるモノマーと共重合可能な単量体が、共重合されていても構わない。
【００１４】
一方、（メタ）アクリル系重合体中のカルボキシル基、カルボン酸無水物基、カルボン酸−ｔ−ブチルエステル基から選ばれる１以上の基は、各種方法で導入することが可能であるが、この構造を与えるモノマー原料を用いて導入する場合、例えば（メタ）アクリル酸、クロトン酸、ケイ皮酸、無水グルタル酸、無水マレイン酸、４−ビニル安息香酸、３−ビニル安息香酸、２−ビニル安息香酸、カルボン酸−ｔ−ブチルエステル等が使用可能であり、中でも、フッ素原子含有アルコールとの反応性が高いという点で、（メタ）アクリル酸、無水グルタル酸または無水マレイン酸等のカルボン酸無水物基を含有するモノマーが好ましい。
【００１５】
（メタ）アクリル系重合体中のカルボキシル基、カルボン酸無水物基、カルボン酸−ｔ−ブチルエステル基の含有率は特に限定されないが、耐熱性が高くなり加工性が困難になったり、得られた重合体の親水性が高くなり耐水性が悪くなるために、５〜５０モル％が好ましく、１０〜３０モル％が最も好ましい（尚、２つのカルボキシル基から形成されるカルボン酸無水物基は２単位として計算する）。
【００１６】
即ち、本発明の（メタ）アクリル系重合体は、カルボキシル基、カルボン酸無水物基、カルボン酸−ｔ−ブチルエステル基から選ばれる１以上の基を与えるモノマーと、（メタ）アクリル酸エステル構造を与えるモノマー、および必要に応じて、他のモノマーを共重合することにより好適に得ることが出来る。重合方法としては、特に限定されず公知の方法、すなわち、乳化重合、マイクロサスペンション重合、溶液重合、懸濁重合、塊状重合、等を利用できる。乳化重合、マイクロサスペンジョン重合、懸濁重合では、水を媒体として使用するので、重合中の発熱の制御が容易、有害な有機溶剤を使用する必要がない等のメリットがあり、好ましい。
【００１７】
水を媒体とした重合法を使用する場合、アクリル酸等の親水性モノマーを使用すると、モノマーの親水性が高いために、水を媒体とした系中で重合体粒子の凝集が起こるために安定した重合が不可能となることから、重合体中に高い比率でカルボキシル基および／またはカルボン酸無水物基を導入することは難しい。カルボキシル基および／またはカルボン酸無水物基を高含有率で導入したい場合は、例えば化学的に保護されたカルボキシル基を有するモノマーと（メタ）アクリル酸エステル系モノマーを共重合した後に、保護基を脱離させる方法を用いることができる（また場合によっては、フッ素原子含有アルコールにより直接置換させることも可能である）。そのような保護基としては各種のものを用いることができるが、特にｔ−ブチル基が、入手性、および、脱離の容易性から好ましい。ｔ−ブチル基を保護基とするカルボキシル基含有モノマーとしては、アクリル酸−ｔ−ブチル、メタクリル酸−ｔ−ブチル等を好適に使用することができるが、カルボン酸−ｔ−ブチル基を有し、（メタ）アクリル酸エステル系モノマーと共重合可能なモノマーであれば特に限定されず使用することができる。
【００１８】
（メタ）アクリル酸エステル系モノマーとｔ−ブチルエステルモノマーの共重合体は、乳化重合、マイクロサスペンジョン重合、懸濁重合などにより製造することができるが、これらに限定されるものではない。
【００１９】
ｔ−ブチル基を脱離する方法としては、共重合体を単純に加熱する方法、酸触媒を使用する方法等が挙げられる。加熱のみにより脱離を進行させる場合は、加熱温度は２００〜２８０℃の範囲が好ましい。２００℃未満の場合はｔ−ブチル基の脱離が十分ではなく、２８０℃を超えると共重合体の分解が生じ易くなるため好ましくない。
酸触媒を使用する場合は、ｐ−トルエンスルホン酸、四塩化チタン、チタンテトライソプロピルオキシド、塩化アルミニウムなどが使用できるが、これらに限定されるものではない。触媒を用いる場合は、加熱温度をより低くすることができ、共重合体の熱分解を抑制しやすく好ましい。
【００２０】
また、ｔ−ブチル基の脱離の際に、高温に加熱すると、生成したカルボキシル基どうしが縮合してカルボン酸無水物基が部分的に生成しやすい。そのようなカルボン酸無水物基は非常に反応性が高く、フッ素原子含有アルコールとの反応が容易になるというメリットがあるが、フッ素原子含有アルコールとの反応後、カルボキシル基が重合体に残存する可能性が高いため、耐水性が悪くなる可能性がある。
【００２１】
本発明の下記一般式１で表されるフッ素原子含有アルコール
【００２２】
【化３】
2006193728.tif 000004
におけるＲfは１個以上のフッ素原子が含有される炭素数１〜１５のフルオロアルキル基又はフルオロエーテル基であれば特に制限はない。
【００２３】
ここで言うフルオロアルキル基としては、例えば、ＣＦ3（ＣＦ2）b（ｂは０〜１４の整数）やＣＦ2Ｈ（ＣＨＦ）c（ＣＦ2）d（ｃ，ｄはそれぞれ０以上の整数で、ｃ＋ｄ＝０〜１４）で表される直鎖構造のもの、（ＣＦ3）3Ｃのような分岐構造のもの等が挙げられる。
【００２４】
また、ここで言うフルオロアルキルエーテル基とは、例えば、ＣＦ3Ｏ（ＣＦ2）eＯ（ＣＦ2）f（ｅ＋ｆ＝１〜１４の整数で、ｅは１以上の整数）やＣＦ2ＨＯ（ＣＨＦ）gＯ（ＣＦ2）h（ｇ＋ｈ＝１〜１４の整数で、ｇは１以上の整数）のように表される直鎖構造のものや、（ＣＦ3）3ＣＯ（ＣＦ2）j（ｊは０〜１０の整数）のように表される分岐構造のものが挙げられる。
【００２５】
また、下記一般式１で表されるフッ素原子含有アルコール
【００２６】
【化４】
2006193728.tif 000005
の繰返し単位数を表すｎについては０〜１０の整数であればよいが、フッ素原子による電子吸引性が非常に高い場合は、含フッ素原子アルコールの求核性が低下するため、ｎは２以上であることがより好ましい。
【００２７】
フッ素原子含有アルコールとしては例えば、２，２，２−トリフルオロ−１−エタノール、２，２，３，３，３−ペンタフルオロ−１−プロパノール、７，７，８，８，８−ペンタフルオロ−１−オクタノール、２，２，３，３，４，４，４−ヘプタフルオロ−１−ブタノール、３，３，４，４，５，５，６，６，６−ノナフルオロ−１−ヘキサノール、４，４，５，５，６，６，７，７，７−ノナフルオロ−１−ヘプタノール、７，７，８，８，９，９，１０，１０，１０−デカノール、２−パーフルオロプロポキシ−２，２，３，３−テトラフルオロプロパノール、２−（パーフルオロヘキシル）エタノール、２−（パーフルオロヘキシル）プロパノール、６−（パーフルオロヘキシル）ヘキサノール、２−（パーフルオロオクチル）エタノール、３−（パーフルオロオクチル）プロパノール、６−（パーフルオロオクチル）ヘキサノール、２−（パーフルオロデシル）エタノール、１Ｈ，１Ｈ−２，５−ジ（トリフルオロメチル）−３，６−ジオキサウンデカフルオロノナノール、６−（パーフルオロ−１−メチルエチル）−ヘキサノール、２−（パーフルオロ−３−メチルブチル）−エタノール、２−（パーフルオロ−５−メチルヘキシル）−エタノール、２−（パーフルオロ−７−メチルオクチル）−エタノール、１Ｈ，１Ｈ，３Ｈ−テトラフルオロプロパノール、１Ｈ，１Ｈ，５Ｈ−オクタフルオロペンタノール、１Ｈ，１Ｈ，７Ｈ−ドデカフルオロヘプタノール、１Ｈ，１Ｈ，９Ｈ−ヘキサデカフルオロノナノール、２Ｈ−ヘキサフルオロ−２−プロパノール、１Ｈ，１Ｈ，３Ｈ−ヘキサフルオロブタノール、２，２−ビス（トリフルオロメチル）プロパノール等を例示できる。
【００２８】
フッ素原子含有アルコールの導入量は特に制限はないが、（メタ）アクリル系重合体１００モル％に対しモノマー単位で０．０１〜５０モル％が好ましく、０．０２〜３０モル％が最も好ましい。５０モル％を超えると側鎖が長くなって樹脂の耐熱性が低下し、また０．０１モル％未満ではフッ素原子を導入することによる耐候性、電気特性、摺動性、耐薬品性、撥水・撥油性などが不十分となる。
【００２９】
またフッ素原子含有アルコールの導入量は、カルボキシル基および／またはカルボン酸無水物基を含有する（メタ）アクリル系重合体のカルボキシル基および／またはカルボン酸無水物基の含有量に関係なく決めることができる。すなわち、カルボキシル基および／またはカルボン酸無水物基の全ての部分にフッ素原子含有アルコールを反応させても良いし、そのうちの一部に反応させても良い。
【００３０】
カルボキシル基および／またはカルボン酸無水物基を含有する（メタ）アクリル系重合体に対し、フッ素原子含有アルコールを導入する方法としては、特に限定されないが、酸触媒、例えば、塩化水素、硫化水素、硫酸、酢酸、ｐ−トルエンスルホン酸などのプロトン酸、スズ系化合物、亜鉛系化合物、イッテルビウム系化合物、チタン系化合物、バナジウム系化合物、ジルコニウム系化合物、ハフニウム系化合物、スカンジウム系化合物、マンガン系化合物、ニッケル系化合物、サマリウム系化合物、カドミウム系化合物、コバルト系化合物、アルミニウム系化合物、インジウム系化合物、ランタン系化合物等の電子対受容可能な金属化合物などのルイス酸の存在下に加熱する方法が挙げられる。これら触媒は単独で使用しても、２種類以上を混合して使用してもかまわない。
【００３１】
この他、Ｎ，Ｎ’−ジシクロヘキシルカルボジイミド等の脱水剤を使用することも可能である。また、カルボキシル基を、塩化チオニル、五塩化リン、三塩化リン等の存在化下に、一旦、酸塩化物とした後、上記のフッ素原子含有アルコールと反応させてもよい。
【００３２】
また、（メタ）アクリル系モノマーと（メタ）アクリル酸−ｔ−ブチルモノマーを共重合して得られる重合体に、酸触媒、例えば、塩化水素、硫化水素、硫酸、酢酸、ｐ−トルエンスルホン酸などのプロトン酸、スズ系化合物、亜鉛系化合物、イッテルビウム系化合物、チタン系化合物、バナジウム系化合物、ジルコニウム系化合物、ハフニウム系化合物、スカンジウム系化合物、マンガン系化合物、ニッケル系化合物、サマリウム系化合物、カドミウム系化合物、コバルト系化合物、アルミニウム系化合物、インジウム系化合物、ランタン系化合物等の電子対受容可能な金属化合物の存在下で、フッ素原子含有アルコールを反応させることも可能である。
【００３３】
以上のように、カルボキシル基および／またはカルボン酸無水物基を含有する（メタ）アクリル系重合体もしくは（メタ）アクリル系モノマーと（メタ）アクリル酸−ｔ−ブチルモノマーを共重合して得られる重合体に含フッ素アルコールを反応させることにより得られる含フッ素（メタ）アクリル酸エステル系重合体は、耐溶剤性と撥水性、撥油性、耐熱性に優れることが期待される。
【実施例】
【００３４】
本発明を実施例に基づき更に詳細に説明するが、本発明はこれらの実施例のみに限定されるものではない。なお、以下の実施例および比較例で測定した物性の各測定方法は次の通りである。
【００３５】
（１）反応率の測定
反応生成物を1Ｈ−ＮＭＲ（Ｖａｒｉａｎ  Ｇｅｍｉｎｉ−３００ＭＨｚ）により、３．５〜３．７ｐｐｍ付近に検出されるポリメチルメタクリレートのＯＣＨ3基の積分値を３で割った値を（Ｄ）、４．１〜４．４ｐｐｍ付近に検出される反応生成物である含フッ素（メタ）アクリル酸エステル系重合体のエステル基のＣ（＝Ｏ）ＯＣＨ2−の積分値を２で割った値を（Ｅ）とし、反応率は（Ｅ）／｛（Ｄ）＋（Ｅ）｝として算出した。
【００３６】
（２）フッ素含有率の測定
反応生成物中のフッ素含有量は、酸素フラスコ燃焼法により反応生成物を分解した後、イオンクロマトグラフ（ダイオネクス製ＤＸ−５００）、カラムとしてＩｏｎＰａｃ  ＡＧ１２ＡとＡＳ１２Ａ（４ｍｍφ×２５０ｍｍ）、溶離液として０．３ｍＭのＮａＨＣＯ3＋２．７ｍＭのＮａ2ＣＯ3、溶離液流量を１．２ｍＬ／ｍｉｎ、電気伝導度検出器にて検出し、フッ素イオン標準液（関東化学製）により作成した検量線から計算した。
【００３７】
（３）ガラス転移温度（Ｔｇ）
生成物１０ｍｇを用いて、示差走査熱量計（ＤＳＣ、（株）島津製作所製ＤＳＣ−５０型）を用いて、窒素雰囲気下、昇温速度２０℃／ｍｉｎで測定し、中点法により決定した。
【００３８】
（実施例１）
耐圧１０ＭＰａの５０ｍＬのオートクレーブ（耐圧硝子工業製）に、メタクリル酸およびメタクリル酸メチルをモノマーとし、トルエンを溶媒、アゾビスイソブチロニトリルを開始剤、ｔ−ドデシルメルカプタンを連鎖移動剤として用いる溶液重合により得られたメタクリル酸モノマー単位を２０モル％含有するメタクリル酸／メタクリル酸メチル重合体１．０ｇ、フッ素原子含有アルコールである３，３，４，４，５，５，６，６，６−ノナフルオロ−１−ヘキサノールを２．６４ｇ、非反応性溶剤としてクロロベンゼンを１０ｍｌ、ルイス酸触媒としてバナジル（ＩＶ）トリフレート（ＶＯ（ＳＯ3ＣＦ3）2）を３６５ｍｇ入れ、反応温度２２０℃、反応時間９時間にて反応させた。放冷後、反応混合物を塩化メチレンにて４倍に希釈した溶液をメタノールに滴下して再沈澱させ、濾過／乾燥して生成物を回収した。得られた含フッ素（メタ）アクリル酸エステル系重合体の反応率は３５％と算出され、フッ素含有率は３６ｗｔ％、ガラス転位温度は７０℃であった。
【００３９】
（実施例２）
メタクリル酸−ｔ−ブチルエステルおよびメタクリル酸メチルをモノマーとし、水を溶媒、過硫酸カリウムを開始剤、ｔ−ドデシルメルカプタンを連鎖移動剤、ドデシルベンゼンスルホン酸ナトリウムを乳化剤として用いる乳化重合により得られたメタクリル系モノマーとメタクリル酸−ｔ−ブチルモノマーを共重合して得られる重合体を、トルエンに溶解し、ｐ−トルエンスルホン酸存在下で１００℃の加熱によりｔ−ブチル基を脱離させた。この生成物であるメタクリル酸モノマー単位を２０モル％含有するメタクリル酸／メタクリル酸メチル重合体１．０ｇを用いて、実施例１と同様に行った。得られた含フッ素（メタ）アクリル酸エステル系重合体の反応率は３６％と算出され、フッ素含有率は３６ｗｔ％、ガラス転位温度は６９℃であった。
【００４０】
（実施例３）
メタクリル酸−ｔ−ブチルエステルおよびメタクリル酸メチルをモノマーとし、水を溶媒、過硫酸カリウムを開始剤、ｔ−ドデシルメルカプタンを連鎖移動剤、ドデシルベンゼンスルホン酸ナトリウムを乳化剤として用いる乳化重合により、メタクリル酸−ｔ−ブチルモノマー単位を２０モル％含有するメタクリル酸メチル／メタクリル酸−ｔ−ブチル共重合体を得た。得られた共重合体１．０ｇを、トルエンに溶解し、フッ素原子含有アルコールである３，３，４，４，５，５，６，６，６−ノナフルオロ−１−ヘキサノールを２．６４ｇを加え、触媒の添加なしに２５０℃の加熱によりｔ−ブチル基の脱離と同時にフッ素原子含有アルコールと３時間反応させた。放冷後、反応混合物を塩化メチレンにて４倍に希釈した溶液をメタノールに滴下して再沈澱させ、濾過／乾燥して生成物を回収した。得られた含フッ素（メタ）アクリル酸エステル系重合体の反応率は１５％と算出され、フッ素含有率は１２ｗｔ％、ガラス転位温度は９０℃であった。
【００４１】
（実施例４）
メタクリル酸−ｔ−ブチルエステルおよびメタクリル酸メチルをモノマーとし、水を溶媒、過硫酸カリウムを開始剤、ｔ−ドデシルメルカプタンを連鎖移動剤、ドデシルベンゼンスルホン酸ナトリウムを乳化剤として用いる乳化重合により、メタクリル酸−ｔ−ブチルモノマー単位を２０モル％含有するメタクリル酸メチル／メタクリル酸−ｔ−ブチル共重合体を得た。得られた共重合体１．０ｇを、トルエンに溶解し、ｐ−トルエンスルホン酸０．８６ｇ、フッ素原子含有アルコールである３，３，４，４，５，５，６，６，６−ノナフルオロ−１−ヘキサノールを２．６４ｇを加え、１００℃の加熱によりｔ−ブチル基の脱離と同時にフッ素原子含有アルコールと９時間反応させた。放冷後、反応混合物を塩化メチレンにて４倍に希釈した溶液をメタノールに滴下して再沈澱させ、濾過／乾燥して生成物を回収した。得られた含フッ素（メタ）アクリル酸エステル系重合体の反応率は２．５％と算出され、フッ素含有率は１．２ｗｔ％、ガラス転位温度は１３０℃であった。
【００４２】
（実施例５）
（メタ）アクリル系重合体としてメチルメタクリル酸−スチレン−無水マレイン酸共重合体樹脂（デグサ製ＰＬＥＸＩＧＬＡＳ−ＨＷ５５）１ｇを、トルエンに溶解し、フッ素原子含有アルコールである３，３，４，４，５，５，６，６，６−ノナフルオロ−１−ヘキサノールを２．６４ｇを加え、触媒の添加なしに２５０℃の加熱により３時間反応させた。放冷後、反応混合物を塩化メチレンにて４倍に希釈した溶液をメタノールに滴下して再沈澱させ、濾過／乾燥して生成物を回収した。得られた含フッ素（メタ）アクリル酸エステル系重合体の反応率は１３％と算出され、フッ素含有率は１０ｗｔ％、ガラス転位温度は９３℃であった。
【００４３】
（比較例１）
実施例１でメタクリル酸モノマー単位を２０モル％含有するメタクリル酸／メタクリル酸メチル重合体の代わりに市販のポリメタクリル酸メチル（住友化学製スミペックスＬＧ）１．０ｇを用いた以外は実施例１と同様に実施した。得られた含フッ素（メタ）アクリル酸エステル系重合体の反応率は２０％と算出され、フッ素含有率は２３ｗｔ％、ガラス転位温度は７９℃であった。
【００４４】
（比較例２）
実施例３でメタクリル酸−ｔ−ブチルエステルを２０モル％含有するメタクリル酸メチル／メタクリル酸−ｔ−ブチル共重合体の代わりに市販のポリメタクリル酸メチル（住友化学製スミペックスＬＧ）１．０ｇを用いた以外は実施例３と同様に実施した。その結果、反応は全く進行しなかった。
【００４５】
（比較例３）
実施例４でメタクリル酸−ｔ−ブチルエステルを２０モル％含有するメタクリル酸メチル／メタクリル酸−ｔ−ブチル共重合体の代わりに市販のポリメタクリル酸メチル（住友化学製スミペックスＬＧ）１．０ｇを用いた以外は実施例３と同様に実施した。その結果、反応は全く進行しなかった。
【００４６】
以上の実施例１〜５及び比較例１〜３で得られた含フッ素（メタ）アクリル酸エステル系重合体の反応率、フッ素含有率及びガラス転位温度を下記表１に示す。
【００４７】
【表１】
2006193728.tif 000006
【００４８】
表１から明らかなように、本発明により、（メタ）アクリル系重合体とフッ素原子含有アルコールを反応させることにより、特殊な重合設備を使用せずに、安価に含フッ素（メタ）アクリル酸エステル系重合体を製造することができる。その中でも、表１の実施例１と比較例１、実施例３と比較例２、実施例４と比較例３の比較、更には実施例２から明らかなように、（メタ）アクリル系重合体として、カルボキシル基、カルボン酸無水物基、カルボン酸−ｔ−ブチルエステル基から選ばれる１以上の基を含有する（メタ）アクリル系重合体を使用することにより、温和な条件においてもより収率良く含フッ素（メタ）アクリル酸エステル系重合体を製造することができる。